【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
繊維表面にモノマー基がグラフトされているポリ（ｐ−フェニレンテレフタルアミド）からなる繊維の製造方法であって、
（ｉ）乾燥して吸着水分を除去したポリ（ｐ−フェニレンテレフタルアミド）の繊維を準備するステップと、
（ｉｉ）前記繊維を溶解しない非極性溶媒中において、前記繊維を、ジメチルスルホキシド中で少なくとも２１のｐＫａを示すホスファゼン塩基で処理して、前記ポリ（ｐ−フェニレンテレフタルアミド）繊維の表面のアミド部位で陰イオンを生じさせるステップと、
（ｉｉｉ）前記陰イオン部位にモノマーをグラフトして前記ポリ（ｐ−フェニレンテレフタルアミド）繊維の表面に反応性官能基を導入するステップと
を含む、方法。
【請求項２】
繊維表面にモノマー基がグラフトされているポリ（ｐ−フェニレンテレフタルアミド）からなる繊維の製造方法であって、
（ｉ）乾燥して吸着水分を除去したポリ（ｐ−フェニレンテレフタルアミド）の繊維を準備するステップと、
（ｉｉ）前記繊維を溶解しない非極性溶媒中において、前記繊維を、ジメチルスルホキシド中で少なくとも２１のｐＫａを示すホスファゼン塩基で処理して、前記ポリ（ｐ−フェニレンテレフタルアミド）繊維の表面のアミド部位で陰イオンを生じさせるステップと、
（ｉｉｉ）前記陰イオン部位にモノマーをグラフトして前記ポリ（ｐ−フェニレンテレフタルアミド）繊維の表面に反応性官能基を導入するステップと、
（ｉｖ）ステップ（ｉｉｉ）の前記グラフトされた繊維をプロトン性溶媒で洗浄して、前記繊維の前記表面に結合していない残余の塩基化合物およびグラフト化剤を抽出するステップと
を含む、方法。
【請求項３】
繊維表面にモノマー基がグラフトされているポリ（ｐ−フェニレンテレフタルアミド）からなる繊維の製造方法であって、
（ｉ）乾燥して吸着水分を除去したポリ（ｐ−フェニレンテレフタルアミド）の繊維を準備するステップと、
（ｉｉ）前記繊維を溶解しない非極性溶媒中において、前記繊維を、ジメチルスルホキシド中で少なくとも２１のｐＫａを示すホスファゼン塩基で処理して、前記ポリ（ｐ−フェニレンテレフタルアミド）繊維の前記表面のアミド部位で陰イオンを生じさせるステップと、
（ｉｉｉ）前記塩基で活性化された繊維を非プロトン性溶媒で洗浄して、過剰の塩基化合物を排除するステップと、
（ｉｖ）前記陰イオン部位にモノマーをグラフトして前記ポリ（ｐ−フェニレンテレフタルアミド）繊維の前記表面に反応性官能基を導入するステップと、
（ｖ）ステップ（ｉｖ）の前記グラフトされた繊維をプロトン性溶媒で洗浄して、前記繊維の前記表面に結合していない残余の塩基化合物およびグラフト化剤を抽出するステップと
を含む、方法。
【請求項４】
請求項１、２、または３に記載の方法によって処理された繊維を含む連続フィラメントヤーン、コード、短繊維紡績糸、不織布、フロック、パルプ、またはチョップドストランド。
【請求項５】
請求項１、２、または３に記載の方法によって処理された繊維を含む繊維強化複合材。
【請求項６】
請求項１、２、または３に記載の方法によって処理された繊維を含む繊維強化ゴム物品。
【手続補正２】
【補正対象書類名】明細書
【補正対象項目名】００７０
【補正方法】変更
【補正の内容】
【００７０】
【表６】
2017503934.tif 000001
次に、本発明の態様を示す。
１.  繊維表面にモノマー基がグラフトされているポリ（ｐ−フェニレンテレフタルアミド）からなる繊維の製造方法であって、
（ｉ）乾燥して吸着水分を除去したポリ（ｐ−フェニレンテレフタルアミド）の繊維を準備するステップと、
（ｉｉ）前記繊維を溶解しない非極性溶媒中において、前記繊維を、ジメチルスルホキシド中で少なくとも２１のｐＫａを示すホスファゼン塩基で処理して、前記ポリ（ｐ−フェニレンテレフタルアミド）繊維の表面のアミド部位で陰イオンを生じさせるステップと、
（ｉｉｉ）前記陰イオン部位にモノマーをグラフトして前記ポリ（ｐ−フェニレンテレフタルアミド）繊維の表面に反応性官能基を導入するステップと
を含む、方法。
２.  前記ホスファゼン塩基が、ジメチルスルホキシド中で少なくとも３０のｐＫａを示す、上記１に記載の方法。
３.  前記溶媒が、トルエンまたはテトラヒドロフランである、上記１に記載の方法。
４.  前記ホスファゼン塩基が、イミノホスホラン、ホスファゾホスファゼン、アミノホスファゼン、グアニジノホスファゼン、またはホスファトランである、上記１に記載の方法。
５.  前記ホスファゼン塩基が、ｔｅｒｔ−ブチル−Ｐ4−ホスファゼンある、上記１に記載の方法。
６.  前記モノマーが、ハロゲン化アリル、置換塩化ベンジル、置換Ｎ−フェニルマレイミド、または置換エポキシである、上記１に記載の方法。
７.  前記置換塩化ベンジルが、４−ビニルベンジルクロリドまたは３−ビニルベンジルクロリドであり、前記置換Ｎ−フェニルマレイミドが、Ｎ−（４−ビニルフェニル）マレイミドであり、また前記置換エポキシが、４，４’−メチレンビス（Ｎ，Ｎ−ジグリシジルアニリン）、エピクロロヒドリン、またはエピブロモヒドリンである、上記６に記載の方法。
８.  繊維表面にモノマー基がグラフトされているポリ（ｐ−フェニレンテレフタルアミド）からなる繊維の製造方法であって、
（ｉ）乾燥して吸着水分を除去したポリ（ｐ−フェニレンテレフタルアミド）の繊維を準備するステップと、
（ｉｉ）前記繊維を溶解しない非極性溶媒中において、前記繊維を、ジメチルスルホキシド中で少なくとも２１のｐＫａを示すホスファゼン塩基で処理して、前記ポリ（ｐ−フェニレンテレフタルアミド）繊維の表面のアミド部位で陰イオンを生じさせるステップと、
（ｉｉｉ）前記陰イオン部位にモノマーをグラフトして前記ポリ（ｐ−フェニレンテレフタルアミド）繊維の表面に反応性官能基を導入するステップと、
（ｉｖ）ステップ（ｉｉｉ）の前記グラフトされた繊維をプロトン性溶媒で洗浄して、前記繊維の前記表面に結合していない残余の塩基化合物およびグラフト化剤を抽出するステップと
を含む、方法。
９.  繊維表面にモノマー基がグラフトされているポリ（ｐ−フェニレンテレフタルアミド）からなる繊維の製造方法であって、
（ｉ）乾燥して吸着水分を除去したポリ（ｐ−フェニレンテレフタルアミド）の繊維を準備するステップと、
（ｉｉ）前記繊維を溶解しない非極性溶媒中において、前記繊維を、ジメチルスルホキシド中で少なくとも２１のｐＫａを示すホスファゼン塩基で処理して、前記ポリ（ｐ−フェニレンテレフタルアミド）繊維の前記表面のアミド部位で陰イオンを生じさせるステップと、
（ｉｉｉ）前記塩基で活性化された繊維を非プロトン性溶媒で洗浄して、過剰の塩基化合物を排除するステップと、
（ｉｖ）前記陰イオン部位にモノマーをグラフトして前記ポリ（ｐ−フェニレンテレフタルアミド）繊維の前記表面に反応性官能基を導入するステップと、
（ｖ）ステップ（ｉｖ）の前記グラフトされた繊維をプロトン性溶媒で洗浄して、前記繊維の前記表面に結合していない残余の塩基化合物およびグラフト化剤を抽出するステップと
を含む、方法。
１０.  上記１、８、または９に記載の方法によって処理された繊維を含む連続フィラメントヤーン、コード、短繊維紡績糸、不織布、フロック、パルプ、またはチョップドストランド。
１１.  上記１、８、または９に記載の方法によって処理された繊維を含む繊維強化複合材。
１２.  上記１、８、または９に記載の方法によって処理された繊維を含む繊維強化ゴム物品。
１３.  上記１、８、または９に記載の方法によって処理され、スチレン−ブタジエン−ビニルピリジンゴムラテックスで被覆された繊維を含む、ゴム化合物に使用するのに適した浸漬コード。
１４.  上記１、８、または９に記載の方法によって処理された繊維を含む繊維状パルプ。